(57)【特許請求の範囲】
【請求項１】
Ｋ2Ｏ、ＳｉＯ2、およびＣａＯを必須成分とし、Ａｌ2Ｏ3、ＭｇＯ、ＭｎＯ、ＦｅtＯを選択成分とし、実質的にＫ2Ｏを含まないＣａＯ−ＳｉＯ2系の結晶と、Ｋ2Ｏ−ＣａＯ−ＳｉＯ2系の結晶と、Ｋ2Ｏを含むガラス体とを主体とすることを特徴とする緩効性カリ肥料。
ただし、ＦｅtＯは、ＦｅＯおよびＦｅ2Ｏ3の両方を含むものである。
【請求項２】
一旦溶融後に固化されたことを特徴とする請求項１に記載の緩効性カリ肥料。
【請求項３】
Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が２０〜７０モル％であり、Ｋ2Ｏが５〜３０モル％であり、ＣａＯ、ＭｇＯ、ＭｎＯおよびＦｅtＯの和が７５モル％以下であることを特徴とする請求項１または請求項２に記載の緩効性カリ肥料。
【請求項４】
Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が３０〜６０モル％であり、ＣａＯ、ＭｇＯ、ＭｎＯおよびＦｅtＯの和が１０〜６５モル％であることを特徴とする請求項３に記載の緩効性カリ肥料。
【請求項５】
Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が３５〜５５モル％であり、ＣａＯ、ＭｇＯ、ＭｎＯおよびＦｅtＯの和が１５〜６０モル％であることを特徴とする請求項４に記載の緩効性カリ肥料。
【発明の詳細な説明】
【０００１】
【発明の属する技術分野】
本発明は、緩効性カリ肥料に関する。
【０００２】
【従来の技術】
植物の生育にとって肥料は欠かせないものであり、中でも窒素、燐酸、カリウムは三大成分として育成に合わせて施肥される。このような肥料は土壌に施され、潅水に溶解し植物の根から少しずつ時間をかけて吸収される。
【０００３】
しかし、植物の吸収は数日から数週間かけて行われるので、この間に吸収されずに流れ去ってしまうものもある。水に溶けやすい肥料ではこのように流れ去る分が多く、このような肥料では少量ずつ何回も手間をかけて施肥する必要があった。
【０００４】
そこで、このような手間を省くことが可能なように、近年、１回の施肥で長期間にわたって作物を育成することができる肥料、すなわち土壌中で徐々に溶出して肥効が長期間持続する肥料（緩効性肥料）が要望されるようになってきた。
【０００５】
緩効性肥料としては、上記三大肥料要素を単独に含むものや複合して含むもの、あるいは補助要素を同時に含むもの等種々のものが提案され、製造されている。これら三大肥料の中でも、カリウムは、生育の初期には少量でよいが、結実期には多量に必要とされ、緩効性カリ肥料が重要視されている。
【０００６】
従来から、緩効性カリ肥料として、植物の根から分泌するクエン酸水溶液には溶けるが水に対して難溶であるク溶性カリ肥料が用いられている。なお、ク溶とは２ｗｔ％クエン酸水溶液に可溶であることをいう。このような水に難溶なク溶性カリ肥料は、潅水による流出が防止されるとともに、根から分泌されるクエン酸には溶解するので、根の発育にともなって分泌するクエン酸が増加するに従い、その吸収量も増加する。したがって、理想的な緩効性を示す。
【０００７】
このようなク溶性の緩効性カリ肥料としては、例えば、特開昭５５−５７８５号公報に開示されたものがある。この公報には、火力発電所の排ガス集塵装置から回収されるフライアッシュに炭酸カリや苛性カリなどのカリウム源を加え、この配合原料を８００から１１００℃で焼成し、固相反応によってフライアッシュ成分とカリウム分とを化合させたク溶性の緩効性カリ肥料が示されている。
【０００８】
この緩効性カリ肥料は、フライアッシュとカリウム源とを主成分とし、この両者にＡｌ2Ｏ3、アルカリ土類金属酸化物、Ｆｅ2Ｏ3などが結合した焼結体であり、Ｋ2Ｏを２２％程度含み、Ｋ2Ｏが高い比率でク溶化されており、水溶性のＫ2Ｏがわずかしか存在せず、良好な緩効性を示すことが記載されている。
【０００９】
【発明が解決しようとする課題】
しかし、このような緩効性カリ肥料は、主成分であるＫ2ＯとＳｉＯ2にＡｌ2Ｏ3に、アルカリ土類金属酸化物、またはＦｅ2Ｏ3などが結合した各種の結晶からなるものであり、これらはそれぞれ溶解性が異なっている。したがって、このような肥料を施肥すると、経時的に溶出成分が異なることが生じ、安定的に肥料成分が供給されないおそれがある。したがって、作物によっては、所望の肥効が長期間持続するという緩効性肥料に要求される特性が満たされない場合が生じる。
【００１０】
また、上記緩効性カリ肥料は、焼結により製造されるものであり、固相反応により結晶化されるものであるから、その焼成条件や原料であるフライアッシュの組成等が変化すると、生成する結晶の種類、存在割合、得られる結晶の結晶性等が大きく変化し、それにともなって溶解性が大幅に変化する。したがって、適度な緩効性を有するものを製造しようとする場合には、カリ以外の原料の組成および焼成条件を厳密に制御する必要があり、製造しにくいという問題点がある。
【００１１】
本発明は、かかる事情に鑑みてなされたものであって、広い組成範囲で安定した緩効性を発揮することができる緩効性カリ肥料を提供することを目的とする。
【００１２】
【課題を解決するための手段】
上記課題を解決するために、第１発明は、Ｋ2Ｏ、ＳｉＯ2、およびＣａＯを必須成分とし、Ａｌ2Ｏ3、ＭｇＯ、ＭｎＯ、ＦｅtＯを選択成分とし、実質的にＫ2Ｏを含まないＣａＯ−ＳｉＯ2系の結晶と、Ｋ2Ｏ−ＣａＯ−ＳｉＯ2系の結晶と、Ｋ2Ｏを含むガラス体とを主体とすることを特徴とする緩効性カリ肥料を提供する。
【００１３】
第２発明は、第１発明において、一旦溶融後に固化されたことを特徴とする緩効性カリ肥料を提供する。
【００１４】
第３発明は、第１発明または第２発明において、Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が２０〜７０モル％であり、Ｋ2Ｏが５〜３０モル％であり、ＣａＯ、ＭｇＯ、ＭｎＯおよびＦｅtＯの和が７５モル％以下であることを特徴とする緩効性カリ肥料を提供する。
【００１５】
第４発明は、第３発明において、Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が３０〜６０モル％であり、ＣａＯ、ＭｇＯ、ＭｎＯおよびＦｅtＯの和が１０〜６５モル％であることを特徴とするとを特徴とする請求項３に記載の緩効性カリ肥料を提供する。
【００１６】
第５発明は、第４発明において、Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が３５〜５５モル％でありＣａＯ、ＭｇＯ、ＭｎＯおよびＦｅtＯの和が１５〜６０モル％であることを特徴とするとを特徴とする緩効性カリ肥料を提供する。
【００１７】
なお、本発明において、ＦｅtＯは、鉄酸化物の総称であって、ＦｅＯおよびＦｅ2Ｏ3の両方を含むものである。また、マンガン酸化物は、通常、ＭｎＯであるが、本発明ではマンガンは必ずしも２価に限定されるものではない。
【００１８】
【発明の実施の形態】
以下、本発明について具体的に説明する。
本発明においては、Ｋ2Ｏ、ＳｉＯ2、およびＣａＯを必須成分とし、Ａｌ2Ｏ3、ＭｇＯ、ＭｎＯ、ＦｅtＯを選択成分とする緩効性カリ肥料を前提とし、実質的にＫ2Ｏを含まないＣａＯ−ＳｉＯ2系の結晶と、Ｋ2Ｏ−ＣａＯ−ＳｉＯ2系結晶と、Ｋ2Ｏを含むガラス体とを主体とすることを要件とする。このような構成によれば、実質的にＫ2Ｏを含まないＣａＯ−ＳｉＯ2系の結晶が、Ｋ2Ｏを含むＫ2Ｏ−ＣａＯ−ＳｉＯ2系結晶をガードする状態となるためＫ2Ｏを含む結晶の溶解が抑制され、さらにＫ2Ｏを含むガラス体の存在によりＫ2Ｏがより緩やかに溶解し、適切な緩効性を示す。また、肥料を構成する結晶の結晶系が固定的であるため、安定性が高く、広い組成範囲で緩効性を発揮させることができる。さらに、結晶とガラス体との混合体であるから、全て結晶化するよりも製造が容易である。
【００１９】
このような結晶およびガラス体を存在させるためには、典型的には、原料を一旦溶融させてから冷却することにより一部を結晶化させる。この場合には、平衡状態に近い状態で結晶を析出させることができる。本発明の成分系の場合には、溶融した後の冷却過程で、ＣａＯ−ＳｉＯ2系の結晶と、Ｋ2Ｏ−ＣａＯ−ＳｉＯ2系結晶が晶出しやすい。そして、ＭｇＯ、ＭｎＯおよびＦｅＯの他の２価金属の酸化物は、ＣａＯのサイトに置換固溶してこれらの結晶に入り込むと考えられる。
【００２０】
本発明において、実質的にＫ2Ｏを含まない上記ＣａＯ−ＳｉＯ2系の結晶としては、２ＣａＯ・ＳｉＯ2、ＣａＯ・ＳｉＯ2等が挙げられ、Ｋ2Ｏを含むＫ2Ｏ−ＣａＯ−ＳｉＯ2系結晶としては、Ｋ2Ｏ・ＣａＯ・ＳｉＯ2、２Ｋ2Ｏ・ＣａＯ・３ＳｉＯ2、Ｋ2Ｏ・３ＣａＯ・６ＳｉＯ2、２Ｋ2Ｏ・ＣａＯ・６ＳｉＯ2等が挙げられる。組成および冷却条件を制御することにより、これらの結晶のいずれかを晶出させることができる。
【００２１】
このように、実質的にＫ2Ｏを含まないＣａＯ−ＳｉＯ2系の結晶と、Ｋ2Ｏ−ＣａＯ−ＳｉＯ2系結晶と、Ｋ2Ｏを含むガラスとから実質的になるカリ肥料を得るためには、Ｋ2Ｏ、ＳｉＯ2、Ａｌ2Ｏ3、ＣａＯ、ＭｇＯ、ＭｎＯおよびＦｅtＯの合計量に対して、ＳｉＯ2とＡｌ2Ｏ3との和が２０〜７０モル％であり、Ｋ2Ｏが５〜３０モル％であり、ＣａＯ、ＭｇＯ、ＭｎＯおよびＦｅtＯの和が７５モル％以下である組成範囲が好ましい。上述したように、ＭｇＯ、ＭｎＯおよびＦｅＯの他の２価金属の酸化物は、ＣａＯのサイトに置換固溶してこれらの結晶に入り込み、Ａｌ2Ｏ3はＳｉＯ2と同様の作用を有すると考えられるから、これらをグループ分けし、Ｋ2Ｏ−ＣａＯ−ＳｉＯ2系状態図を基にして結晶化のしやすさを判断することができ、これらを考慮して、図１で示す上記組成範囲を好ましい範囲とした。ただし、この範囲に限定されず、その範囲外の組成であっても冷却条件を制御することにより、本発明の結晶およびガラスの混合体を形成することができる。なお、図１において各成分の割合はモル％であり、ＭｅＯは、ＣａＯ、ＭｇＯ、ＭｎＯおよびＦｅtＯの合計を示すものである。また、また、Ａｌ2Ｏ3、ＭｇＯ、ＭｎＯ、ＦｅtＯは選択成分であり、必ずしも含まれていなくてもよい。
【００２２】
また、上記範囲の中で、ＳｉＯ2とＡｌ2Ｏ3との和が３０〜６０モル％、ＣａＯ、ＭｇＯ、ＭｎＯおよびＦｅtＯの和が６５〜１０モル％の範囲がさらに好ましく、ＳｉＯ2とＡｌ2Ｏ3との和が３５〜５５モル％、ＣａＯ、ＭｇＯ、ＭｎＯおよびＦｅtＯの和が６０〜１５モル％の範囲が一層好ましい。ＳｉＯ2とＡｌ2Ｏ3との和が３５〜５５モル％、ＣａＯ、ＭｇＯ、ＭｎＯおよびＦｅtＯの和が６０〜１５モル％の範囲であれば特に肥料として好ましい緩効性を得ることができる。
【００２３】
Ｋ2Ｏの含有量の好ましい範囲を５〜３０モル％にしたのは、肥料としての有効性を考慮した結果である。すなわち、５モル％未満であると施肥量が多量になりすぎ好ましくなく、また、３０モル％以上となると溶解性が高くなりすぎる傾向にあるからである。
【００２４】
本発明の緩効性カリ肥料の原料は、上記酸化物を主体とするものであれば特に限定されるものではないが、高炉スラグ、あるいは高炉銑に脱珪、脱リン、脱硫を施した後のスラグを好適に用いることができる。これらスラグは鉄鋼の製錬および精錬過程で副生物として多量に発生するものであり、安定的な供給が可能である。このようなスラグは、ＳｉＯ2を２０〜６０ｗｔ％程度、Ａｌ2Ｏ3を数ｗｔ％程度、ＣａＯを数ｗｔ％程度から５０ｗｔ％程度、ＭｇＯ、ＭｎＯおよびＦｅＯを合計で５〜３０ｗｔ％程度含み、その他の成分がほぼ１５ｗｔ％以下含まれている。
【００２５】
このようなスラグにカリウム源を加えることにより、本発明の緩効性カリ肥料が得られる。カリウム源も特に限定されるものではないが、炭酸カリウム、重炭酸カリウム、硫酸カリウムなどのカリウム塩、またはカリ長石のようなカリウム含有鉱物を好適に用いることができる。
【００２６】
本発明の緩効性カリ肥料は、本発明を満たす成分の原料を例えば１３００〜１５００℃程度の温度で溶融させ、少なくとも８００〜９００℃程度の温度まで１５０〜３００℃／ｈｒ程度の速度で徐冷して一部結晶化させ、その後急冷して残部をガラス化することにより得ることができる。
【００２７】
【実施例】
（実施例１）
高炉銑を脱珪処理した際に生じたスラグ（脱珪スラグ）に炭酸カリウムを添加した後、約１５００℃に加熱して均一な溶融体とし、１２００℃まで長時間かけて徐冷し、その後急冷し固化して表１のＡに示す組成の試料を得た。なお、この際の組成は図１において点Ａに対応する。ここで、図１のプロットは、表１に重量％で示されている各成分の値をモル含有量に換算し、この各成分のモル含有量の合計値を求め、その合計量に対する各成分のモル含有量を計算した値に基づいている。
【００２８】
得られた試料をＸ線回折に供したところ、主な結晶として、Ｋ2Ｏ・ＣａＯ・ＳｉＯ2、２ＣａＯ・ＳｉＯ2、ＣａＯ・ＳｉＯ2が同定された。他にも微量の結晶の存在が確認されたが同定することはできなかった。また、Ｘ線回折により、結晶の残りがガラス体であることが確認された。ここでは、光学顕微鏡で、異なる組織ごとに、微小部Ｘ線回折により構造解析して光学的顕微鏡で判別できる各組織が主として結晶質であるかまたは非晶質であるかを判定し、光学顕微鏡写真から各組織の面積率を求めるといった方法により求めた非晶質の面積率をガラスの量とした。その結果、ガラス体の割合が２４％であることが確認された。ガラス体を分析した結果、カリウムの存在が認められた。
【００２９】
この試料を破砕し、Ｋ2Ｏのク溶率および水溶率を測定した。その結果、ク溶性Ｋ2Ｏ（ｃ−Ｋ2Ｏ）が２０．９％、水溶性Ｋ2Ｏ（ｗ−Ｋ2Ｏ）が１．０％であり、緩効性肥料として適切な値を示すことが確認された。
【００３０】
（実施例２）
脱珪スラグに炭酸カリウムを添加した後、約１３００℃に加熱して均一な溶融体とし、８５０℃まで長時間かけて徐冷し、その後急冷し固化して表１のＢに示す組成の試料を得た。なお、この際の組成は図１において点Ｂに対応する。
【００３１】
得られた試料をＸ線回折に供したところ、主な結晶として、ＣａＯ・ＳｉＯ2、２Ｋ2Ｏ・ＣａＯ・３ＳｉＯ2、２Ｋ2Ｏ・ＣａＯ・６ＳｉＯ2が同定された。他にも微量の結晶の存在が確認されたが同定することはできなかった。また、Ｘ線回折により、結晶の残りがガラス体であることが確認された。ここでも実施例１と同様に、光学顕微鏡で、異なる組織ごとに、微小部Ｘ線回折により構造解析して光学的顕微鏡で判別できる各組織が主として結晶質であるかまたは非晶質であるかを判定し、光学顕微鏡写真から各組織の面積率を求めるといった方法により求めた非晶質の面積率をガラスの量とした。その結果、ガラス体の割合が１２％であることが確認された。ガラス体を分析した結果、カリウムの存在が認められた。
【００３２】
この試料を破砕し、Ｋ2Ｏのク溶率および水溶率を測定した。その結果、ク溶性Ｋ2Ｏ（ｃ−Ｋ2Ｏ）が２０．０％、水溶性Ｋ2Ｏ（ｗ−Ｋ2Ｏ）が０．６％であり、緩効性肥料として適切な値を示すことが確認された。
【００３３】
（実施例３）
高炉銑を脱珪処理した際に生じたスラグ（脱珪スラグ）に炭酸カリウムを添加した後、約１４００℃に加熱して均一な溶融体とし、６００℃まで長時間かけて徐冷し、その後急冷し固化して表１のＣに示す組成の試料を得た。なお、この際の組成は図１において点Ｃに対応する。
【００３４】
得られた試料をＸ線回折に供したところ、主な結晶として、Ｋ2Ｏ・ＣａＯ・ＳｉＯ2、２ＣａＯ・ＳｉＯ2、２Ｋ2Ｏ・ＣａＯ・ＳｉＯ2が同定された。他にも微量の結晶の存在が確認されたが同定することはできなかった。また、Ｘ線回折により、結晶の残りがガラス体であることが確認された。ここでも実施例１と同様に、光学顕微鏡で、異なる組織ごとに、微小部Ｘ線回折により構造解析して光学的顕微鏡で判別できる各組織が主として結晶質であるかまたは非晶質であるかを判定し、光学顕微鏡写真から各組織の面積率を求めるといった方法により求めた非晶質の面積率をガラスの量とした。その結果、ガラス体の割合が１１％であることが確認された。ガラス体を分析した結果、カリウムの存在が認められた。
【００３５】
この試料を破砕し、Ｋ2Ｏのク溶率および水溶率を測定した。その結果、ク溶性Ｋ2Ｏ（ｃ−Ｋ2Ｏ）が１０．３％、水溶性Ｋ2Ｏ（ｗ−Ｋ2Ｏ）が２．６％であり、緩効性肥料として適切な値を示すことが確認された。
【００３６】
（実施例４）
高炉銑を脱珪処理した際に生じたスラグ（脱珪スラグ）に炭酸カリウムを添加した後、約１３５０℃に加熱して均一な溶融体とし、６００℃まで長時間かけて徐冷し、その後急冷し固化して表１のＤに示す組成の試料を得た。なお、この際の組成は図１において点Ｄに対応する。
【００３７】
得られた試料をＸ線回折に供したところ、主な結晶として、Ｋ2Ｏ・ＣａＯ・ＳｉＯ2、２ＣａＯ・ＳｉＯ2、２Ｋ2Ｏ・ＣａＯ・ＳｉＯ2が同定された。他にも微量の結晶の存在が確認されたが同定することはできなかった。また、Ｘ線回折により、結晶の残りがガラス体であることが確認された。ここでも実施例１と同様に、光学顕微鏡で、異なる組織ごとに、微小部Ｘ線回折により構造解析して光学的顕微鏡で判別できる各組織が主として結晶質であるかまたは非晶質であるかを判定し、光学顕微鏡写真から各組織の面積率を求めるといった方法により求めた非晶質の面積率をガラスの量とした。その結果、ガラス体の割合７％であることが確認された。ガラス体を分析した結果、カリウムの存在が認められた。
【００３８】
この試料を破砕し、Ｋ2Ｏのク溶率および水溶率を測定した。その結果、ク溶性Ｋ2Ｏ（ｃ−Ｋ2Ｏ）が１４．７％、水溶性Ｋ2Ｏ（ｗ−Ｋ2Ｏ）が１．３％であり、緩効性肥料として適切な値を示すことが確認された。
【００３９】
（実施例５）
表２に示す組成を有し、Ｋ2Ｏを含まないＣａＯ−ＳｉＯ2系の結晶と、Ｋ2Ｏ−ＣａＯ−ＳｉＯ2系の結晶と、Ｋ2Ｏを含むガラス体とからなり、粒径が２〜４ｍｍの肥料試料ａ〜ｆを準備し、これら試料のカリウム溶出試験を行った。これらの組成を図１にプロットする。
【００４０】
溶解試験は以下の手順で行った。まず、上記各試料について、０．５ｇを２％クエン酸アンモニウム溶液１０ｍｌ中で１５分間振盪溶解させる。次いで、上澄みを採取した後２％クエン酸アンモニウム溶液１０ｍｌを再度添加し振盪させる。以上の操作を１６回繰り返し、各回の採取液中のカリウム量を原子吸光法で測定した。その結果を図２に示す。図２の溶出率は、各回のカリ溶出量の累計を各試料中のカリウム分に対する比率として求めたものである。
【００４１】
図２に示すように、試料の組成によってカリウムの溶出率に大きな差が生じ、ＭｅＯ成分が多いほどクエン酸アンモニウム溶液へのカリウムの溶出率が大きくなることが確認された。また、この図から判断すると、試料ｆはカリウムの溶出速度が極めて小さく、溶出が非常に長期に亘って持続するので、水稲の元肥に使用することが可能であるが、水稲の追肥や短期作物用には溶出速度が小さすぎると考えられる。一方、試料ａはカリウムの溶出速度が極めて速く、溶出の持続期間が短く、畑作用として使用することは可能であるが、元肥や水稲の追肥や短期作物用には溶解速度が大きすぎると考えられる。試料ｂ、ｃ、ｄ、ｅは、水稲の追肥や短期作物用として適度な緩効性を有しており、他の用途にも適用可能と考えられる。これらは、ＳｉＯ2とＡｌ2Ｏ3との和が３５〜５５モル％、ＣａＯ、ＭｇＯ、ＭｎＯおよびＦｅＯの和が１５〜６０モル％の範囲内にあり、この範囲において、肥料として特に好ましい緩効性が得られていることが確認された。
【００４２】
【表１】
0003648995.tif 000002
【００４３】
【表２】
0003648995.tif 000003
【００４０】
【発明の効果】
以上説明したように、本発明によれば、Ｋ2Ｏ、ＳｉＯ2、Ａｌ2Ｏ3、ＣａＯ、ならびにＭｇＯ、ＭｎＯおよびＦｅtＯからなる群から選択された１種または２種以上を主体とし、実質的にＫ2Ｏを含まないＣａＯ−ＳｉＯ2系の結晶と、Ｋ2Ｏ−ＣａＯ−ＳｉＯ2系結晶と、Ｋ2Ｏを含むガラス体とから実質的になるカリ肥料が提供されるので、実質的にＫ2Ｏを含まないＣａＯ−ＳｉＯ2系の結晶が、Ｋ2Ｏを含むＫ2Ｏ−ＣａＯ−ＳｉＯ2系結晶をガードする状態となる。したがって、Ｋ2Ｏを含む結晶の溶解が抑制され、さらにＫ2Ｏを含むガラス体の存在によりＫ2Ｏがより緩やかに溶解し、適切な緩効性を示す。また、肥料を構成する結晶の結晶系が固定的であるため、安定性が高く、広い組成範囲で緩効性を発揮させることができる。さらに、結晶とガラス体との混合体であるから、全て結晶化するよりも製造が容易である。
【図面の簡単な説明】
【図１】本発明に係るカリ肥料の好ましい組成範囲を示す図。
【図２】実施例３におけるカリウムの溶解試験の結果を示すグラフ。
【図１】
0003648995.tif 000004
【図２】
0003648995.tif 000005